(57)【特許請求の範囲】
【請求項１】
酸化チタン成分を含有する高屈折率光学ガラスを用いたレンズの製造方法において、触媒により重縮合反応速度を促進させることにより、チタンアルコキシドを低次元成長させ、低次元酸化チタン成分の周りにブロック成分が複合化したコンポジット生成物を得るとともに、このコンポジット生成物を少なくとも酸化チタン成分源としてガラス原料に調合し、加熱熔解することにより高屈折率光学ガラスを得、この高屈折率光学ガラスを用いて非着色性のレンズを製造することを特徴とするレンズの製造方法。
【請求項２】
前記チタンアルコキシドを低次元成長させるに際し、前記酸化チタンに配位する有機成分を添加することにより加水分解を抑制することを特徴とする請求項１記載のレンズの製造方法。
【請求項３】
前記ブロック成分は、チタンアルコキシドに最初から存在し、加水分解を受けずに残留するアルコキシ基、及び／又は反応系に添加するブロック化合物であることを特徴とする請求項１記載のレンズの製造方法。
【請求項４】
前記ブロック化合物は、チタンアルコキシドに配位する能力を有するカルボン酸類、α−ヒドロキシケトン類、α−ヒドロキシカルボン酸類、グリコール類、β−ジケトン類、エタノールアミン類及び／又はＳｉ成分を含有してチタンアルコキシドと結合を形成するシリコンアルコキシド類、クロロシラン類であることを特徴とする請求項３記載のレンズの製造方法。
【請求項５】
前記触媒には、酸と塩基の中和によって生じる少なくとも一種類以上の塩（えん）を含む塩触媒を用いることを特徴とする請求項１又は２記載のレンズの製造方法。
【請求項６】
前記低次元成長は、線方向に成長する一次元成長及び／又は面方向に成長する二次元成長であることを特徴とする請求項１，２又は５に記載のレンズの製造方法。
【請求項７】
前記加熱熔解時には、加熱温度を１１００〜１５００〔℃〕の範囲に選定して、前記コンポジット生成物に含むブロック成分を炭化させた後、酸化分解させることを特徴とする請求項１記載のレンズの製造方法。
【発明の詳細な説明】
【技術分野】
【０００１】
本発明は、酸化チタン成分を含有する高屈折率光学ガラスを用いたレンズの製造方法に関する。
【背景技術】
【０００２】
一般に、光学ガラス（レンズ）は、カメラやプロジェクタ等の各種光学製品に広く使用されているが、光学製品の小型化に伴ってレンズの小型化（薄型化）も不可欠になる。また、レンズの小型化には、レンズの高屈折率化が必要であり、通常、屈折率を高めるため、ガラス体の内部に均一に分散させた金属微粒子を含有させている。
【０００３】
従来、金属微粒子としては、主に鉛（Ｐｂ）が用いられてきたが、近時、環境上有害な鉛の代わりに各種金属酸化物が利用されるに至っている。この種の金属酸化物のうち、特に、屈折率を高くできる酸化チタンの有用性が着目されており、例えば、特許文献１には、ＳｉＯ2が１〜６重量％、Ｂ2Ｏ3が１６〜２５重量％、ＣａＯが１３〜２０重量％、ＺｒＯ2が１〜８重量％、Ｌａ2Ｏ3が２０〜２９重量％、ＴｉＯ2が１３〜１６重量％、Ｎｂ2Ｏ5が１０〜２０重量％、ＳｎＯが０．０１〜１重量％、Ｓｂ2Ｏ3が０．０１〜１重量％の組成からなる光学用ガラス（レンズ）が開示されている。また、特許文献２には、レンズのコーティングに用いる少なくとも粒径が１〜２００ｍμのルチル型の結晶構造を有する酸化チタンを含有する無機酸化物微粒子および特定の有機ケイ素化合物を含有するコーティング用組成物が開示されており、いずれも酸化チタンによる高屈折率化を企図したものである。
【特許文献１】特開２００５−２３９５０６号公報
【特許文献２】特開平１１−３１０７５５号公報
【発明の開示】
【発明が解決しようとする課題】
【０００４】
ところで、酸化チタンは、上述のように光学ガラス等の高屈折率化を図ることができる添加材料としての優れた資質を有しているが、反面、ガラス原料に含有させた際には、黄着色及びこの着色による光透過率の低下を生じる問題がある。図７に示す特性線Ｋは、光学ガラスにおけるアッベ数と屈折率の関係を示しているが、酸化チタン（金属酸化物）を含有させて屈折率を大きくすれば、アッベ数が小さくなる関係を有している。したがって、酸化チタンを含有させた光学ガラスにおいて、酸化チタンの含有量が比較的少ない領域、例えば、屈折率が１．７未満であって、アッべ数が３５を越える領域では、黄着色は少なく無視できるが、酸化チタンの含有量が多くなる領域である屈折率が１．７以上であって、アッべ数が３５以下の領域では、黄着色や光透過率の低下が無視できず、結局、現実には実用に耐える高屈折率光学ガラスを得ることが難しいのが実情である。
【０００５】
本発明は、このような背景技術に存在する課題を解決したレンズの製造方法の提供を目的とするものである。
【課題を解決するための手段】
【０００６】
本発明に係るレンズの製造方法は、上述した課題を解決するため、酸化チタン成分を含有する高屈折率光学ガラスを用いたレンズを製造するに際し、触媒により重縮合反応速度を促進させることにより、チタンアルコキシドを低次元成長させ、低次元酸化チタン成分Ｍｔの周りにブロック成分Ｍｏが複合化したコンポジット生成物Ｍを得るとともに、このコンポジット生成物Ｍを少なくとも酸化チタン成分源としてガラス原料に調合し、加熱熔解することにより高屈折率光学ガラスＬｇを得、この高屈折率光学ガラスＬｇを用いて非着色性のレンズＬを製造するようにした。ここで、低次元成長とは、線方向に成長する一次元成長及び／又は面方向に成長する二次元成長であり、等方的に成長し、球乃至それに近い形状の粒子を生成する三次元成長とは区別する。なお、低次元成長とは、一次元成長及び／又は二次元成長が相当数を占めることにより本発明の効果を奏し得れば足り、三次元成長の存在を排除するものではない。
【０００７】
このような製造方法により、酸化チタン成分を含有する高屈折率光学ガラスを用いたレンズであって、低次元酸化チタン成分Ｍｔの周りにブロック成分Ｍｏが複合化したコンポジット生成物Ｍを少なくもガラス原料の酸化チタン成分源として製造した高屈折率光学ガラスＬｇによる非着色性のレンズＬを得ることができる。
【０００８】
本発明に係る製造方法は、基本的に、ガラス原料に含有させた際に発生する酸化チタン（ＴｉＯ2）のドメイン化現象の解消を図るものである。ドメイン化現象とは、本明細書において、酸化チタン成分がガラス体中に均一に分散することなく、可視光線領域における光波長以上の大きさとなる不均一な集合体（ドメイン）としてガラス中に存在する状態を指している。
【０００９】
ドメイン化現象が発生する原因としては、次の理由が考えられている。通常、ガラスに添加する酸化チタンは、粒径が数〔μｍ〕の微粉末材料として提供され、高屈折率光学ガラスの製造時には、この酸化チタンの微粉末材料を他の添加材料と共にガラス原料に調合し、１１００〜１５００〔℃〕の高温で加熱熔解させる。この際、酸化チタンの微粉末材料が溶融したガラス原料に溶け込み、分子レベルで均一に分散することが望ましいが、金属酸化物の一種である酸化チタンの融点は、１１００〜１５００〔℃〕の温度領域よりも高いことから、実際には分散状態が不均一となってドメインが発生するものと考えられる。そして、可視光線領域の光波長は、３５０〔ｎｍ〕（青色光（紫色光））〜７００〔ｎｍ〕（赤色光）程度であるため、ドメインの大きさがこれらの波長と同等程度以上（１／１０程度以上）の大きさを有する場合、光の吸収及び散乱に影響することが考えられ、特に、短波長側（青色光側）に対しては、その影響（吸収）がより大きくなることから高屈折率光学ガラスの黄着色原因になるものと考えられる。
【００１０】
そこで、本発明では、酸化チタンの材料段階に着目し、（１）予め、酸化チタン（酸化チタン成分）の材料段階において微粒子を分子レベルで均一に分散させておく。（２）分子レベルで均一に分散させた微粒子をガラス原料に調合した後もその状態を維持させる。の二つの課題を解決するためのアプローチをゾルゲルプロセスの有効性から試みたものである。
【００１１】
即ち、一般的なゾルゲルプロセスによりチタンアルコキシドを成長させる場合、低次元成長は行われない。チタンアルコキシドは重縮合反応速度が遅く、これが故に高次元成長（三次元成長）が行われて粒子が生成され、結局、予め酸化チタン粒子を酸化チタン成分として添加した場合と同様のドメインが発生する。本発明では、チタンアルコキシドに対して、触媒により重縮合反応速度が促進するゾルゲルプロセスを用い、場合によっては、酸化チタンに配位する有機成分を添加することにより加水分解を抑制することにより、チタンアルコキシドにブロック成分（加水分解を受けずに残留するアルコキシ基、及び／又は反応系に添加するブロック化合物）を結合させたままで酸化チタン成分を低次元成長させ、低次元酸化チタン成分の周りにブロック成分が複合化したコンポジット生成物Ｍを得るようにした。これにより、予め、酸化チタン成分を分子レベルで均一に分散させておくことができる。なお、チタンアルコキシドには、チタンテトラ−ｉ−プロポキシド，チタンテトラ−ｎ−ブトキシド等を用いる。これらは単独で用いても良いし複数を同時に用いても良い。これらの試薬は好適なチタンアルコキシドの一例として例示したものであり、他の試薬の使用を制限するものではない。
【００１２】
また、本発明では、チタンアルコキシドに対してブロック成分を結合させたままで酸化チタン成分を低次元成長させて得たコンポジット生成物Ｍ、即ち、低次元酸化チタン成分の周りにブロック成分が複合化したコンポジット生成物Ｍを、少なくとも添加材料（酸化チタン成分源）としてガラス原料に調合し、加熱熔解することにより高屈折率光学ガラスＬｇを得るようにした。この場合、コンポジット生成物Ｍを構成する酸化チタン成分表面には、通常の酸化チタン表面に存在する水酸基（ＯＨ）の代わりにブロック成分が存在するため、加熱熔解の途中で炭素化し、酸化チタン成分同士の縮合反応をブロックする。この結果、酸化チタンによるドメインの生成（反応）が抑制され、分子レベルで均一に分散する酸化チタン成分がガラス原料に調合した後もその状態を維持、特に、加熱熔解した後もその状態を維持することができる。
【００１３】
一方、好適な実施の態様により、ブロック成分には、チタンアルコキシドに最初から存在する加水分解を受けない未反応のアルコキシ基，反応系に添加するブロック化合物の一方又は双方が用いられる。ブロック化合物には、チタンアルコキシドに配位する能力を有するカルボン酸類，α−ヒドロキシカルボン酸類，α−ヒドロキシケトン類，グリコール類，β−ジケトン類，エタノールアミン類などを用いることができ、具体的には、ギ酸，酢酸，グリコール酸，乳酸，２−ヒドロキシイソ酪酸，マンデル酸，シュウ酸，クエン酸，酒石酸，アセトイン，ヒドロキシアセトン，プロピオイン，ベンゾイン，エチレングリコール，ジエチレングリコール，ペンタエチレングリコール，グリセリン，スクロース，モノエタノールアミン，ジエタノールアミン，トリエタノールアミン，アセチルアセトン，ベンゾイルアセトン等を挙げることができる。さらに、ブロック化合物には、Ｓｉ成分を含有してチタンアルコキシドと結合を形成するシリコンアルコキシド類，クロロシラン類などを用いることができ、具体的には、テトラメトキシシラン，テトラエトキシシラン，メチルトリメトキシシラン，ジメチルジメトキシシラン，エチルトリメトキシシラン，ジメチルジエトキシシラン，ビニルトリメトキシシラン，フェニルトリメトキシシラン，トリクロロシラン，テトラクロロシラン，オクタデシルトリクロロシラン，オクタデシルジメチルクロロシラン等を挙げることができる。これらは単独で用いても良いし複数を同時に用いても良い。これらの試薬は好適なブロック化合物の一例として挙げたものであり、他の試薬の使用を制限するものではない。
【００１４】
また、重縮合を促進する触媒には、酸と塩基の中和によって生じる少なくとも一種類以上の塩（えん）を含む塩触媒を用いることができる。特に好ましい塩触媒としては、重縮合促進能の高いヒドラジン誘導体の塩，アミジン誘導体の塩，ヒドロキシルアミン誘導体の塩から選択した一つ以上の塩触媒を用いることができ、具体的には、ヒドラジン一塩酸塩，アセトアミジン塩酸塩，ヒドロキシルアミン塩酸塩，塩化ヒドラジニウム等を挙げることができる。これらは単独で用いても良いし複数を同時に用いても良い。これらの試薬は、好適な塩触媒（重縮合促進触媒）の一例として挙げたものであり、他の試薬の使用を制限するものではない。チタンアルコキシドは、重縮合反応速度が遅いため、これらの塩触媒により重縮合反応速度が速められる。この結果、加水分解反応よりも重縮合反応が速やかに進行する反応環境、特に、有効な低次元成長が実現する反応環境が提供される。
【００１５】
さらに、得られたコンポジット生成物Ｍは、少なくとも添加材料（酸化チタン成分源）としてガラス原料に調合するとともに、加熱熔解時には、加熱温度を１１００〜１５００〔℃〕の範囲に選定して、コンポジット生成物Ｍに含むブロック成分Ｍｏを炭化させた後、酸化分解させることができる。コンポジット生成物Ｍに含む有機配位子（ブロック成分Ｍｏ）は、熔解中に一度炭化する。この際に生じた炭素成分は、ドメインの生成を抑制する作用を呈する一方、加熱熔解の進行に伴い、最終的には完全に酸化分解する。したがって、本発明にとって不利に作用することはない。
【００１６】
そして、コンポジット生成物Ｍを少なくとも添加材料としてガラス原料に調合し、加熱熔解することにより高屈折率光学ガラスＬｇを得、この高屈折率光学ガラスＬｇを用いてレンズＬを製造すれば、酸化チタン成分を含有する高屈折率光学ガラスＬｇを用いた非着色性のレンズＬを得ることができる。なお、実施結果の検証により、高屈折率光学ガラスＬｇには、酸化チタン成分を２０〔重量％〕以上含有させるとともに、酸化チタン成分に複合化するブロック成分を５〜５０〔重量％〕含有させることが望ましい。
【００１７】
本発明に係る製造方法に用いるコンポジット生成物Ｍの一般式を〔化１〕に示す。なお、式中のＬは未反応のアルコキシ基及び／又は添加したブロック化合物を示す。
【００１８】
【化１】
0005527868.tif 000002
【００１９】
図２は、レンズＬに含有するコンポジット生成物Ｍを模式的イメージで示す。例示は、線方向に一次元成長した低次元酸化チタン成分にブロック成分が複合化したコンポジット生成物Ｍ…を示す。また、図２中、Ｍｔは、コンポジット生成物Ｍにおける酸化チタン成分を模式的イメージで示すとともに、Ｍｏは、酸化チタン成分に結合したブロック成分を模式的イメージで示す。酸化チタン成分Ｍｔは、水酸基（ＯＨ）の代わりとなるブロック成分Ｍｏ（加水分解を受けずに残留するアルコキシ基、及び／又は反応系に添加するブロック化合物）によりガードされた状態となり、コンポジット生成物Ｍ…同士の結合（反応）はブロックされる。この結果、酸化チタンによるドメインの生成が抑制される。
【発明の効果】
【００２０】
このような本発明に係るレンズＬの製造方法によれば、酸化チタン成分の含有量が多くなる領域あっても、鉛フリーのレンズにおける黄着色及びこの着色に伴う光透過率の低下を排し、実用的かつ有用性の高い高屈折率ガラスＬｇを用いた非着色性のレンズＬを得ることができるという顕著な効果を奏する。
【実施例】
【００２１】
以下、本発明に係るレンズの製造方法の実施例について、図１に示す工程フローチャートを参照して説明する。
【００２２】
（工程Ｓ１）
まず、コンポジット生成物Ｍを生成するための材料を調合する。使用する材料は、次のとおりであり、この調合例は「実施例１」に対応する。
１−ブタノール                  ６６０  〔ｇ〕
チタンテトラ−ｎ−ブトキシド    １７０  〔ｇ〕
水                                １８  〔ｇ〕
触媒：ヒドラジン一塩酸塩      ０．８６  〔ｇ〕
【００２３】
なお、実施例は、この「実施例１」に加え、「実施例２」，「参考例」及び「比較例」を行った。「実施例２」は、「実施例１」の製法を基本とし、ブロック成分ＭｏとしてＳｉ成分を含むシリコンアルコキシドを追加したもの、「参考例」は、「実施例１」と同様にコンポジットを製造後、加熱によってブロック成分Ｍｏを除去したもの、「比較例」は、既存技術に対応する現状の生産工程のもの、即ち、粒径が数〔μｍ〕の微粉末材料として提供される酸化チタンをガラスに添加したものである。
【００２４】
（工程Ｓ２）
工程Ｓ１により調合した各材料を、撹拌器を付設した生成容器に入れ、チタンアルコキシドの加水分解と重縮合反応からなるゾルゲルプロセスにより、酸化チタン成分を成長させる。この場合、塩触媒として用いるヒドラジン一塩酸塩は、チタンアルコキシドの加水分解反応よりも重縮合反応を極めて効果的に促進させる。したがって、チタンアルコキシドが完全に加水分解を受けなくとも重縮合反応が速やかに進行する。この結果、未反応のアルコキシ基が残ったままで酸化チタン成分が成長し、低次元成長した酸化チタン成分とブロック成分からなるコンポジットが得られる。なお、このときのブロック成分は、未反応のアルコキシ基である。このコンポジットは低次元成長に起因し、高粘度の液体（ゼリー状）となる。
【００２５】
（工程Ｓ３，Ｓ４）
工程Ｓ２により得られたゼリー状のコンポジットを乾燥処理することにより、固形化したコンポジット生成物Ｍを生成する。この場合、固形化したコンポジット生成物Ｍは、使用しやすいように、粉末状にする。これにより、ガラス原料に添加材料として使用できるコンポジット生成物Ｍが得られる。
【００２６】
（工程Ｓ５）
工程Ｓ３，Ｓ４により得られたコンポジット生成物Ｍは、酸化チタン成分源として他のガラス原料と共に調合する。他のガラス原料としては、ＳｉＯ2，ＢａＣＯ3，Ｂａ（ＮＯ3）2，Ｓｒ（ＮＯ3）2，ＺｒＯ2，Ｎｂ2Ｏ5，Ｎａ2ＣＯ3等からなる混合粉末を用いる。
【００２７】
（工程Ｓ６）
工程Ｓ５により調合したコンポジット生成物Ｍとガラス原料は、第一坩堝内に収容し、１２５０（又は１３５０）〔℃〕の加熱温度により前段熔解処理を行う。この場合、加熱熔解が進行したなら脱泡処理及び撹拌による均一化処理を行う。これにより、前段熔解処理による中間材料が得られる。
【００２８】
（工程Ｓ７，Ｓ８）
工程Ｓ６により得られた中間材料は、第二坩堝内に移し、１２５０〔℃〕の加熱温度により後段熔解処理を行うとともに、鋳込み（成形）処理，冷却処理，撰塊処理，検査処理（泡や異物の有無，屈折率，透過率等）を順次行う。これにより、高屈折率光学ガラスＬｇが得られる。
【００２９】
（工程Ｓ９）
工程Ｓ７，Ｓ８により得られた高屈折率光学ガラスＬｇに対しては、レンズＬを製造するための必要な加工処理を施し、これによりレンズの原形が得られる。なお、この段階で行う加工処理には、カッティング処理，重量調整処理，プレス処理，アニール処理などが含まれる。
【００３０】
（工程Ｓ１０，Ｓ１１）
工程Ｓ７，Ｓ８により得られたレンズの原形に対しては、必要な仕上処理を施す。この段階で行う仕上処理には、研磨処理，検査処理（形状，内部状態等）が含まれ、これにより、目的のレンズＬが得られる。
【００３１】
以上の処理工程は、「実施例１」における態様であるが、上述した「実施例２」，「参考例」及び「比較例」についても同様に行う。この場合、「実施例２」は、水酸基（ＯＨ）の代わりとなるブロック成分ＭｏをＳｉ成分を含有するシリコンアルコキシドとしたものであり、シリコンアルコキシドの一種であるテトラメチルオルトシリケートを（工程Ｓ１）の材料に追加する。シリコンアルコキシドは、最終的に光学ガラスのＳｉＯ2成分となるため、「実施例２」では、（工程Ｓ５）で加えるＳｉＯ2の分量を、追加するシリコンアルコキシドの相当分だけ減らしている。
【００３２】
「参考例」は、ブロック成分Ｍｏの有効性を明らかにするために実施したものであり、「実施例１」で得るコンポジットに対して、（工程Ｓ５）を行う前に、５５０〔℃〕の空気中で加熱し、コンポジットに複合化しているブロック成分Ｍｏを除去したものを用いた。「比較例」は、既存技術に対応する現状の生産工程のものである。したがって、使用する酸化チタンは、「実施例１」，「実施例２」及び「参考例」とは異なり、酸化チタン成分源として、粒径が数〔μｍ〕の微粉末材料として提供される酸化チタンを使用することにより、（工程Ｓ５）以降を行ったものであり、前述した酸化チタンのドメインが生じているものと推測される。
【００３３】
このように実施した「実施例１」，「実施例２」及び「参考例」によれば、いずれも屈折率が１．７以上、かつアッべ数が３５以下となる高屈折率光学ガラスＬｇの条件を満たすものが製造できた。また、現状に対応する「比較例」も、屈折率が１．７以上、かつアッべ数が３５以下となる高屈折率光学ガラスの条件を満たしている。「実施例１」，「実施例２」，「参考例」及び「比較例」における高屈折率光学ガラスＬｇの非着色性（Ｂ／Ｇ）及び目視判定による透明性の結果を〔表１〕に示す。なお、非着色性は、光波長４００〔ｎｍ〕（青色光）の透過率（Ｂ）と光波長５２０〔ｎｍ〕（緑色光）の透過率（Ｇ）の変化度合、即ち、Ｂ／Ｇにより表した。したがって、Ｂ／Ｇの数値が大きいほど（１に近いほど）非着色性については良好となる。
【００３４】
一方、〔表２〕は、「実施例１」，「実施例２」，「参考例」及び「比較例」における光波長７００〜３５０〔ｎｍ〕に対する高屈折率光学ガラスＬｇの透過率〔％〕の測定結果を示すとともに、図３〜図５に、「実施例１」，「実施例２」及び「参考例」の光波長〔ｎｍ〕に対する透過率〔％〕を、それぞれ「比較例」と対比できるようにグラフにより示した。図３は「実施例１」と「比較例」、図４は「実施例２」と「比較例」、図５は「参考例」である。なお、図３〜図５において、横軸の光波長〔ｎｍ〕は、〔表２〕における７００〔ｎｍ〕を「１」とし、３５０〔ｎｍ〕を「３６」とした計測番号である。
【００３５】
【表１】
0005527868.tif 000003
【００３６】
【表２】
0005527868.tif 000004
【００３７】
以上の結果から、「比較例」は、Ｂ／Ｇ（非着色性）が０．５７であるのに対して、「実施例１」及び「実施例２」は、Ｂ／Ｇがそれぞれ０．８０及び０．７７となり、良好な結果を得た。このように、チタンアルコキシドを低次元成長させ、かつブロック成分を複合化させたコンポジット生成物Ｍを酸化チタン成分源とすることにより、得られる高屈折率光学ガラスＬｇの非着色性が大幅に向上し、本発明の目的を達成し得ることがわかる。一方、「実施例１」と同様の原料でありながら製造の過程で複合化しているブロック成分Ｍｏを除去した「参考例」は、Ｂ／Ｇが０．６２であり、「比較例」に対して改善はされているものの、「実施例１」及び「実施例２」に対しては、さほど良好とは言えない結果である。これらの結果から明らかなように、酸化チタン成分源に用いるコンポジット生成物Ｍに複合化されるブロック成分Ｍｏが非着色性の向上に大きく寄与していることが推測される。なお、量産工程では、現状使用している粒径が数〔μｍ〕の微粉末材料による酸化チタンの代わりに、本発明により得られるコンポジット生成物Ｍを、酸化チタン成分源として使用すればよいため、本発明は量産工程に対する適応性にも優れる。
【００３８】
以上、実施例について詳細に説明したが、本発明は、このような実施例に限定されるものではなく、細部の手法，材料，数値等において、本発明の要旨を逸脱しない範囲で、任意に変更，追加，削除することができる。
【図面の簡単な説明】
【００３９】
【図１】本発明の実施例に係るレンズの製造方法を説明するための工程フローチャート、
【図２】同製造方法により製造したレンズ及びこのレンズに含有するコンポジット生成物の模式的イメージ図、
【図３】同製造方法により製造した実施例１のレンズと比較例のレンズの光波長（測定番号）に対する透過率特性図、
【図４】同製造方法により製造した実施例２のレンズと比較例のレンズの光波長（測定番号）に対する透過率特性図、
【図５】参考例のレンズと比較例のレンズの光波長（測定番号）に対する透過率特性図、
【図６】光学ガラスにおけるアッベ数と屈折率の関係図、
【符号の説明】
【００４０】
Ｌ：レンズ，Ｌｇ：高屈折率光学ガラス，Ｍ：コンポジット生成物の模式的イメージ，Ｍｔ：酸化チタン成分の模式的イメージ，Ｍｏ：有機配位子の模式的イメージ
【図１】
0005527868.tif 000005
【図２】
0005527868.tif 000006
【図３】
0005527868.tif 000007
【図４】
0005527868.tif 000008
【図５】
0005527868.tif 000009
【図６】
0005527868.tif 000010